少なくとも摩耗層とバッキングフィルムとを含む弾力性のある床仕上げ材において使用するためのバッキングフィルムであり、上記バッキングフィルムは、a第1の層及びb第2の層を含み、ここで、上記第1の層は、10~80重量の量の第1の充填剤を含み、上記第2の層は、10~80重量の量の第2の充填剤を含み、ここで、上記第1の充填剤は、小板状の種類の充填剤であり、使用のときに、上記第1の層は、上記第2の層よりも上記床仕上げ材の上記摩耗層の近くに位置している、バッキングフィルム。上記第1の充填剤は、小板状の種類の充填剤であり、上記第2の充填剤は、小板状でない種類の充填剤である、請求項1に記載のバッキングフィルム。上記小板状の種類の充填剤は、カオリン、タルク、マイカ、又はグラファイトを含む、請求項1又は2に記載のバッキングフィルム。上記小板状でない種類の充填剤は、炭酸カルシウム、ドロマイト、水酸化マグネシウム、ATH、マグネシウム、炭酸塩、硫酸カルシウム、SiO2、長石、又はガラスビーズを含む、請求項2に記載のバッキングフィルム。上記第1の充填剤は、上記第1の層の25~65重量の量において存在している、請求項1~4のいずれか1項に記載のバッキングフィルム。上記第2の充填剤は、上記第2の層の20~70重量の量において存在している、請求項1~5のいずれか1項に記載のバッキングフィルム。上記第1の層及び上記第2の層は、適切な熱可塑性のポリマー組成物、ビニール、エチレンメタクリレートEMA、エチレンビニルアセテートEVA、若しくは他のいずれかのオレフィンポリマー類、例えば、ポリウレタンPU、又はアクリロニトリルブタジエンスチレンABSを独立して含む、請求項1~6のいずれか1項に記載のバッキングフィルム。上記第1のバッキングフィルムは、200~500ミクロンの厚さを有している、請求項1~7のいずれか1項に記載のバッキングフィルム。上記第2のバッキングフィルムは、1280~1580ミクロンの厚さを有している、請求項1~8のいずれか1項に記載のバッキングフィルム。請求項1~9のいずれか1項に記載のバッキングフィルムを少なくとも1つ含んでいる、複合積層材である弾力性のある床仕上げ材。本発明のバッキングフィルムを少なくとも1つ含んでいるフロアタイル。上記バッキングフィルムの上記第1の層は、上記摩耗層の最も近くに位置する上記層であるところの摩耗層を含んでいる、請求項10に記載の複合積層材、又は請求項11に記載のフロアタイル。上記バッキングフィルムの上記第1の層は、上記床仕上げ材の上記摩耗層から離され、使用のときに、印刷され模様をつれられたフィルムの傍に位置するところの摩耗層を含んでいる、請求項10に記載の複合積層材又は請求項11に記載のフロアタイル。実質的に本明細書中に記載されているか、又は図面に参照されている、弾力性のある床仕上げ材。実質的に本明細書中に記載されているか、又は図面に参照されている、複合積層材である弾力性のある床仕上げ材。実質的に本明細書中に記載されているか、又は図面に参照されている、フロアタイル。実施例図1及び図1aに記載された構成の本発明に従ったバッキングフィルムを含む床仕上げ材の、フロアタイル又は一部は、以下の組成重量による及び厚さを有し得る:摩耗層-521ミクロンの厚さ。摩耗層は、76のPVC、22の可塑剤、及び2のUV及び熱に対する安定剤を含んでいる。印刷デザインフィルム-75ミクロンの厚さ。第1の裏層-厚さ330ミクロン。第1の裏層は、42のPVC、12の可塑剤、1の安定剤熱、及び45の小板状の充填剤、例えば、クレイを含んでいる。第2の裏層-厚さ1450ミクロン。第2の裏層は、42のPVC、12の可塑剤、1の安定剤熱、及び45の小板状でない充填剤、例えば、チョークを含んでいる。図1aは、本発明に関するバッキングフィルムを有する床仕上げ材のタイル又は一部の断面であり、個々のフィルム及び層、並びに積層された形態をそれぞれ示している。図1bは、本発明に関するバッキングフィルムを有する床仕上げ材のタイル又は一部の断面であり、個々のフィルム及び層、並びに積層された形態をそれぞれ示している。